(57)【要約】      （修正有）【課題】吸収された生理血の防水性と細菌繁殖の主要原因である湿気を下げることができる女性用の生理用ナプキンを提供する。【解決手段】女性用の生理用ナプキンに関し、肌に接触して分泌物を透過させる透過性の内部シート１００と、前記内部シートと融着結合する外部シート２００と、前記内部シートと前記外部シートとの間に介在して前記内部シートを透過した分泌物を吸収する吸収パッド３００とを含み、前記外部シートは、ポリマー溶液を電気放射して生成されたナノメンブレン２１０と、前記ナノメンブレンの一側にラミネートされた強度補強用不織布２２０とで構成されたナノ合紙フィルムとする。【選択図】図２
2019150572.tif 000002
【特許請求の範囲】
【請求項１】
女性用の生理用ナプキンにおいて、
肌に接触して分泌物を透過させる透過性の内部シート（１００）と；
前記内部シートと融着結合する外部シート（２００）と；
前記内部シートと前記外部シートとの間に介在して前記内部シートを透過した分泌物を吸収する吸収パッド（３００）と；を含み、
前記外部シート（２００）は、ポリマー溶液を電気放射して生成されたナノメンブレン（２１０）と、前記ナノメンブレン（２１０）の一側にラミネートされた強度補強用不織布（２２０）とで構成されたナノ合紙フィルムであり、
前記ナノ合紙フィルムの前記ナノメンブレンの重量は２．０ｇ／ｍ２乃至６．０ｇ／ｍ２であり、厚さは４．０μｍ乃至１８．０μｍであり、１２５Ｐａの雰囲気で１．５ＣＦＭ以上の通気度を有することを特徴とする女性用の生理用ナプキン。
【請求項２】
前記ナノメンブレン（２１０）には、
ナノ繊維を作るためのポリマー溶液に硝酸酸を添加して電気放射することで、銀ナノ粒子が含まれて抗菌性を向上させることを特徴とする請求項１に記載の女性用の生理用ナプキン。
【請求項３】
前記ナノメンブレン（２１０）と前記強度補強用不織布（２２０）とは、湿気硬化型ホットメルト接着剤が４．０乃至１６ｇ／ｍ２で塗布されて接着することを特徴とする請求項２に記載の女性用の生理用ナプキン。
【発明の詳細な説明】
【技術分野】
【０００１】
本発明は、女性用の生理用ナプキンに関し、防水性と通気性に優れた女性用の生理用ナプキンに関する。
【背景技術】
【０００２】
一般に、生理用ナプキンは、女性の生理血やこしけのような分泌物を吸収可能なパッドをいうもので、液状の分泌物を吸収しながらも外部に漏れないようにすることに主な目的がある。
【０００３】
特に、生理血には、セルロース成分及び粘液性物質を含有しているため、長時間使用すると細菌が繁殖して悪臭を発生し、各種の病気の原因になることもある。
【０００４】
即ち、生理用ナプキンは、吸収された生理血の防水性と細菌繁殖の主要原因である湿気を下げることが最も重要な役割である。
【０００５】
一般的な生理用ナプキンは、肌に接触して分泌物を透過させる内部シートと、前記内部シートと同一のサイズ及び形態でなり、内部シートと融着する不透過性の外部シートと、該内部シートと外部シートとの間に介在された吸収パッド、及び該外部シートの外側に形成されて下着に付着可能にする接着部で構成されている。
【０００６】
ここで、下着の股の部分で折り畳むように構成されるフラップ（羽根）が形成された生理用ナプキンが広く使用されている。
【０００７】
しかし、このような一般的な生理用ナプキンの場合、内部シートと吸収パッドが生理血などの分泌物をよく吸収するとしても、陰茎の骨部分と生理用ナプキン間の間隔によって漏れる場合が発生する。
【０００８】
従って、生理用ナプキンの漏れ問題を解決するために、以下のような先行技術が導出された。
【０００９】
特許文献１は、内部シートと吸収パッドとの間に長さ方向への設置固定を通じて内部シートの表面が一定高さで突き出すようにして、陰茎の骨部分と密着させる密着用吸収パッドと、前記密着用吸収パッドと内部シートとの間に構成され、吸収された分泌物を迅速に下部に吸収させる不織布パッドとをさらに含んでいる。
【００１０】
特許文献２には、生理用ナプキンの接触部位を陰部周辺の人体構造の形（Ｙ型）に凸状に導出させた構造を開示しており、特許文献３は、内部シートと外部シートとの間に介在された吸収パッドを複数個の吸収体で構成し、隣り合う吸収体間の間隔が互いに連結される移動通路を形成するように離隔させて配列した構造を開示している。
【００１１】
しかし、上記先行特許文献１〜３は、いずれも生理用ナプキンの構造的な変形に焦点をあわせ、着用感が劣り、製作上の単価が高く、防水性に対する解決策になることはできるが、外部シートの不透過性による通気の問題は全く解決できないという問題がある。
【００１２】
即ち、分泌物が漏れないことの他にも、通気性に対する問題を全く認識できておらず、依然として湿気による発疹や細菌の繁殖を防げず、着用者の不快感は解消できていない実情である。
【先行技術文献】
【特許文献】
【００１３】
【特許文献１】韓国公開特許公報第１０−２００５−００８０１６６号（２００５．０８．１１．公開）
【特許文献２】韓国公開実用新案公報第２０−２００９−００１０８００号（２００９．１０．２２．公開）
【特許文献３】韓国公開特許公報第１０−２０１２−０００３７９０号（２０１２．０１．１１．公開）
【発明の概要】
【発明が解決しようとする課題】
【００１４】
本発明は、従来の上記のような問題点を解決するために案出されたもので、生理血などの分泌物が外に漏れない防水性はもちろん、通気性に優れ、湿気による各種の細菌の繁殖を防ぐことができ、湿気による発疹を防止し、着用者の不快感を解消することができる生理用ナプキンを提供することを目的とする。
【課題を解決するための手段】
【００１５】
本出願人は、数多くの研究と長年の投資でナノ繊維に対する技術を蓄積し、本出願人によって製造されたナノ繊維が肌への接触感に優れ、液体は透過することなく、空気の透過度には非常に優れる点に着目して、女性用の生理用ナプキンに適用可能なことを認識し、実際に製品を製造することに至った。
【００１６】
本発明による女性用の生理用ナプキンは、肌に接触して分泌物を透過させる透過性の内部シートと；前記内部シートと融着結合する外部シートと；前記内部シートと前記外部のシートとの間に介在されて前記内部シートを透過した分泌物を吸収する吸収パッドと；を含み、前記外部シートは、ポリマー溶液を電気放射して生成されたナノメンブレンと、前記ナノメンブレンの一側にラミネートされた強度補強用不織布とで構成されたナノ合紙フィルムであることを特徴とする。
【００１７】
この時、前記ナノメンブレンには、ナノ繊維を作るためのポリマー溶液に硝酸酸を添加することで、銀ナノ粒子が含まれるようにして、抗菌性を向上させることができる。
【００１８】
一方、前記ナノメンブレンと前記強度補強用不織布とは、湿気硬化型ホットメルト接着剤が４〜１６ｇ／ｍ２の範囲で塗布されて接着することが好ましい。
【００１９】
この時、前記ナノ合紙フィルムの前記ナノメンブレンの重量は２．０乃至６．０ｇ／ｍ２であり、厚さは４．０−１８．０μｍであり、通気度は１２５Ｐａの雰囲気で１．５ＣＦＭ以上であることが好ましい。
【発明の効果】
【００２０】
上記のような構成を有する本発明の生理用ナプキンによると、防水性を維持しながらもナノ単位の空隙によって通気性が確保され、生理用ナプキンと性器における細菌繁殖を防ぐことができるだけでなく、薄くて軽く、肌への接触感に優れる効果がある。
【図面の簡単な説明】
【００２１】
【図１】本発明の女性用の生理用ナプキンの外観を示す平面図
【図２】図１の構造を示す分解断面図
【図３】本発明の構成のうち外部シートの構造を示す分解斜視図
【図４】本発明の構成のうちナノメンブレンの単位重量を測定する写真
【図５】本発明の構成のうちナノメンブレンの厚さを測定する写真
【図６】本発明の女性用の生理用ナプキンの防水性を測定する写真であり
【図７】本発明の女性用の生理用ナプキンの空気透過度を確認する比較写真
【発明を実施するための形態】
【００２２】
以下、本発明の女性用の生理用ナプキンを好ましい実施例を通じてさらに詳しく説明する。
【００２３】
本発明で使用される全ての技術用語は、特に定義しない限り、下記の定義を有し、本発明の関連分野で通常の当業者が一般的に理解するような意味に符合する。また、本明細書には、好ましい方法や試料が記載されるが、これと類似または同等なものも本発明の範疇に含まれる。本明細書に参考文献として記載される全ての刊行物の内容は、本発明に導入される。
【００２４】
用語「約」とは、参照量、水準、値、数、頻度、パーセント、寸法、サイズ、量、重量または長さに対して、３０、２５、２０、２５、１０、９、８、７、６、５、４、３、２、または１％程度で変わる量、水準、値、数、頻度、パーセント、寸法、サイズ、量、重量または長さを意味する。
【００２５】
本明細書において、文脈で特に必要でなければ、「含む」及び「含み」という表現は、提示された段階または構成要素、または段階または構成要素の群を含むが、任意の他の段階または構成要素、または段階または構成要素の群が排除されないことを内包すると理解しなければならない。
【００２６】
図１は、本発明の女性用の生理用ナプキンの形態を示す平面図であり、図２は、図１の女性用の生理用ナプキンの構造を示す分解断面図である。
【００２７】
図１の女性用の生理用ナプキンは、図２に示すように、肌に接触して分泌物を透過させる透過性の内部シート（１００）と；前記内部シート（１００）と縁部で融着結合した外部シート（２００）と；前記内部シート（１００）と前記外部シート（２００）との間に介在されて前記内部シート（１００）を透過した分泌物を吸収する吸収パッド（３００）と；で構成されている。
【００２８】
該内部シート（１００）は、着用者の肌に接触する部分であり、生理血などの分泌物を吸収し透過させる構成であるため、滑らかで浸透性の良いポリエチレンや綿が主に使用される。
【００２９】
また、内部シート（１００）と外部シート（２００）との間には、生理血などの分泌物が吸収されて貯蔵される吸収パッド（３００）が位置するが、可撓性と液体貯蔵能に優れた不織布またはパルプ素材で製作される。
【００３０】
上記のような内部シート（１００）及び吸収パッド（３００）は、一般的に使用される公知の構成であるため、材質や製造方法に対する詳しい説明は省略する。
【００３１】
本発明の主な特徴は、図１及び図２の構成のうち外部シート（２００）にある。
【００３２】
図３に示すように、本発明の女性用の生理用ナプキンの外部シート（２００）、つまり、パンティーなどの下着に接触する部分であり、縁部は内部シート（１００）と接着する部分である。
【００３３】
該外部シート（２００）は、ナノ合紙フィルムである。
【００３４】
図３に示すように、外部シート（２００）は、ポリマー溶液を電気放射して得られるナノメンブレン（２１０）と、ナノメンブレン（２１０）の一側にラミネートされている強度補強用不織布（２２０）とで構成され、前記ナノメンブレン（２１０）と強度補強用不織布（２２０）とは、一定の湿度で硬化されるホットメルト接着剤（２３０）によってラミネートされている。
【００３５】
このように、本出願人により、イオン透過性分離膜や電磁波遮蔽効果などがあると知られたナノ繊維を利用したナノ合紙フィルムを女性用の生理用ナプキンの外部シート（２００）に適用することにより、従来は全く認識できなかった異質的でかつ優れた効果を発揮する。
【００３６】
以下、本発明の女性用の生理用ナプキンの外部シート（２００）の構成及び製造方法（製造例）について詳しく説明する。
【００３７】
（製造例）
１．ナノメンブレン（２１０）の製造
ポリマーが溶解された電気放射溶液（溶媒にポリマーを重量比で１：１の溶液）を電気放射装置を利用して、放射部と積層部との距離を１０〜３０ｃｍに隔離し、適用電圧を１０〜５５ｋＶに調節した状態で、電気放射溶液の流速を０．０２〜０．０５ｍｌ／ｍｉｎに調節して、常温条件下で電気放射することでナノメンブレンを製造する。
【００３８】
ナノ繊維の原料となるポリマーとしては、ポリウレタン（ＰＵ）、ポリアクリロニトリル（ＰＡＮ）、ポリビニルアルコール（ＰＶＡ）、ナイロン、ポリビニリデンフルオライド（ＰＶｄＦ）、ポリヒドロキシブチレート（ＰＨＢ）、ポリエーテルスルホン（ＰＥＳ）、ポリエーテルイミド（ＰＥＩ）、ポリカプロラクトン（ＰＣＬ）、ポリ乳酸（ＰＬＡ）、ポリ−Ｌ−乳酸（ＰＬＬＡ）またはこれらの組み合わせからなるグループから選択される組み合わせである。
【００３９】
また、電気放射のために上記ポリマーを溶解させるための溶媒としては、ＤＭＡ（ｄｉｍｅｔｈｙｌ  ａｃｅｔａｍｉｄｅ）、ＤＭＦ（Ｎ，Ｎ−ｄｉｍｅｔｈｙｌｆｏｒｍａｍｉｄｅ）、ＮＭＰ（Ｎ−ｍｅｔｈｙｌ−２−ｐｙｒｒｏｌｉｄｉｎｏｎｅ）、ＤＭＳＯ（ｄｉｍｅｔｈｙｌ  ｓｕｌｆｏｘｉｄｅ）、ＴＨＦ（ｔｅｔｒａ−ｈｙｄｒｏｆｕｒａｎ）、ＤＭＡｃ（ｄｉ−ｍｅｔｈｙｌａｃｅｔａｍｉｄｅ）、ＥＣ（ｅｔｈｙｌｅｎｅ  ｃａｒｂｏｎａｔｅ）、ＤＥＣ（ｄｉｅｔｈｙｌ  ｃａｒｂｏｎａｔｅ）、ＤＭＣ（Ｄｉｍｅｔｈｙｌ  ｃａｒｂｏｎａｔｅ）、ＥＭＣ（ｅｔｈｙｌ  ｍｅｔｈｙｌ  ｃａｒｂｏｎａｔｅ）、ＰＣ（ｐｒｏｐｙｌｅｎｅ  ｃａｒｂｏｎａｔｅ）、水、酢酸（ａｃｅｔｉｃ  ａｃｉｄ）、蟻酸（ｆｏｒｍｉｃ  ａｃｉｄ）、クロロホルム（Ｃｈｌｏｒｏｆｏｒｍ）、ジクロロメタン（ｄｉｃｈｌｏｒｏｍｅｔｈａｎｅ）、アセトン、エタノール、またはこれらの組み合わせからなる群から選択された組み合わせである。
【００４０】
また、本発明の女性用の生理用ナプキンの外部シート（２００）に使用されるナノメンブレン（２１０）には、強力な抗菌能力があると知られた銀ナノ粒子が含まれる。
【００４１】
銀ナノ粒子は、ポリマー溶液の製造時に硝酸銀を一定量添加してナノメンブレンに含ませる。
【００４２】
硝酸塩は、ポリマー溶液中では銀イオンと硝酸イオンにイオン化した状態で存在し、硝酸イオンは揮発し、溶液には銀イオンだけが存在した状態で電気放射される。
【００４３】
２．強度補強用不織布（２２０）の製造
本発明の女性用の生理用ナプキンに使用する外部シート（２００）は、ナノメンブレン（２１０）の一側に強度補強用不織布（２２０）をラミネートして得られる。
【００４４】
該強度補強用不織布（２２０）は、前記ナノメンブレン（２１０）が液体は透過せず空気だけを透過させる本来の機能を行なう際に、破損しやすいという側面を補強するための構成である。
【００４５】
該強度補強用不織布（２２０）の原料としては、ＰＰ、ＰＥ、ＰＥＴなどが使用される。
【００４６】
本実施例では、ポリプロピレン（ＰＰ）を使用して外部シート（２２０）のナノ合紙フィルムに使用される強度補強用不織布をスパンボンド法によって製造した。
【００４７】
ＰＰパレットを水筒に入れた後、ホッパーに入れてスクリュー押出機に入れる。
【００４８】
押出機スリーブパーティションの加熱、連続フリーフィルターで溶融後、押出機でスライスした後、回転ボックスに入れる。
【００４９】
計量ポンプの正確な測定、放射拘禁に対する溶融定量の投入、ノズル孔から噴射して連続溶融流れ、つまり原料繊維を形成する。
【００５０】
原料繊維は、単量体による吸収、冷たい空気によって冷却及び空気にドラフト、そして最後にフィラメントで形成する。フィラメントは、振子ローラを通じて均一に穿孔され、正および負の圧力の空気の流れは、コンベヤカーテンによって熱間圧延機に送られ、熱間圧延機に熱接着して放射性スティッキーを形成するネットカーテン上に均一に置かれる。
【００５１】
３．ホットメルト接着剤
本発明の外部シート（２００）は、ナノメンブレン（２１０）と強度補強用不織布（２２０）とがホットメルト接着剤によって接着されている。
【００５２】
ホットメルト接着剤は、熱を加えれば液状に変わる熱可塑性であり、湿度が８０％以上で硬化される特徴を有する接着剤として、アクリル樹脂が使用される。
【００５３】
固体状態の接着剤を加熱して液状にし、彫刻ローラの表面に塗布して強度補強用不織布（２２０）の一側表面に塗布させる。
【００５４】
ホットメルト接着剤は、前記強度補強用不織布（２２０）の一側にドット状またはライン状で塗布され、前記ナノメンブレン（２１０）を合紙して加圧することでラミネートされる。
【００５５】
ホットメルト接着剤を強度補強用不織布の表面に塗布する方法としては、スプレー法、ローラ法及びブランケットトランス法などがあるが、接着後にナノメンブレンの本来の機能を損なわない限り、特に制限はない。
【００５６】
ここで、前記不織布に転移する接着剤の重量は、不織布の種類によって多様な形態でなるが、好ましくは、不織布の表面が平坦なものは約４〜１０ｇ／ｍ２程度であり、前記不織布の表面が粗いものは約１６ｇ／ｍ２程度まで使用することができる。
【００５７】
つまり、前記不織布に塗布されるホットメルト接着剤の重量は、４〜１６ｇ／ｍ２の範囲内でなる。
【００５８】
ホットメルト接着剤の重量が４ｇ／ｍ２より小さければ、ナノメンブレン（２１０）と強度補強用不織布（２２０）との接着力が落ちて分離される可能性があり、１６を超えれば、空気透過度に影響を及ぼし空気透過度を低下させる可能性があるだけでなく、ナノ合紙フィルムの全体重量が大きくなり接着剤が漏れる可能性があるため、前記数値範囲から外れないようにすることが重要である。
【００５９】
４．ナノ合紙フィルムの製造
該ナノメンブレンが巻かれている第１ローラと、該強度補強用不織布が巻かれている第２ローラ及び、第２ローラと接して回転する彫刻ローラをそれぞれ連動して回転させて加圧することで、ナノ合紙フィルムが製造される。
【００６０】
先ず、ホットメルト接着剤を押出機内で１９０度程度の温度で溶融した後、前記ホットメルト接着剤を彫刻ローラの表面に塗布する。この時、前記接着剤は、ブレードによって均一な厚さで彫刻ローラの表面に塗布される。
【００６１】
以後、前記彫刻ローラと第２ローラとの間に強度補強用不織布が進入すると、前記彫刻ローラに塗布された接着剤は強度補強用不織布の表面に転移され、前記接着剤が塗布された不織布は第１ローラから進入するナノメンブレンと合紙した後、加圧ローラを通過しながらナノ合紙フィルムが完成される。
【００６２】
この時、前記彫刻ローラは、３〜５ｋｇ／ｃｍ２の圧力で強度補強用不織布を加圧し、前記彫刻ローラの表面は１９０度の温度を維持する。
【００６３】
（実験例）
上記製造例の記載により、本実施例による女性用の生理用ナプキンの外部シート（２００）を製造し、下記の実験条件下で単位重量、厚さ、通気度及び防水性を測定し、比較例として同じ条件下で市販の女性用の生理用ナプキンの外部シートも共に実験した。
【００６４】
１．ナノメンブレンの重量
女性用の生理用ナプキンの外部シート（２００）の重量は、着用者の着用感が決められる主要因子として、軽いほど優れると考えられる。
【００６５】
試片は、横、縦がそれぞれ２５０ｍｍ、２００ｍｍの長方形で製作し、実験方法は、ＡＳＴＭ  Ｄ  ３８８６に基づいて重量を測定し、単位は、ｇ／ｍ２に換算した。
【００６６】
図４は、単位重量を測定する場面をスクリーンショットした画面である。
【００６７】
２．ナノメンブレンの厚さ
ＡＳＴＭ  Ｄ  １７７７に基づいてナノメンブレンの厚さを測定し、単位はμｍに換算し、厚さの場合は１００％ポイント以上に薄い場合が顕著な効果があると判断した。
【００６８】
図５は、外部シートの厚さを測定する場面をスクリーンショットした画面である。
【００６９】
３．ナノ合紙フィルムの通気度（空気透過度）の測定
ＡＳＴＭ  Ｄ  ７３７−０４（２００８）の方法で空気透過度を測定した。
この場合、ナノメンブレンと強度補強用不織布とを合紙したナノ合紙フィルムの空気透過度を直接測定した。
【００７０】
なぜなら、強度補強用不織布は、ナノメンブレンの空隙のサイズが数百倍以上大きいため、空気透過度においては全く影響を及ぼさない。
【００７１】
空気透過度測定装置（Ｔｅｘｔｅｓｔ  ＦＸ  ３３００）にサンプルを折れないように広げた後、円形の直径１５ｃｍのチャンバを押し下げてサンプルを固定する。
【００７２】
設定圧力は１２５Ｐａであり、測定された値はＣＦＭ（Ｃｕｂｉｃ  ｆｅｅｔ  ｐｅｒ  ｍｉｎｕｔｅ）である。つまり、製品に設定された圧力をかけ、この時、サンプルを通じて通過された空気の量を測定する方式である。１つのサンプルに対して対角線状で３ポイントを測定した後、平均値とする。
【００７３】
この時、本発明によるナノメンブレンの重量は４．０ｇ／ｍ２であり、厚さは７．０μｍであり、通気度は１２５Ｐａの空気圧力で通過し、流量計を使用して透過される空気の量を測定した。
【００７４】
４．ナノ合紙フィルムの防水性（撥水度）の測定
ＪＩＳ  Ｌ  １０９２（２００９）に基づいて防水性（撥水性）を測定した。
試料を横及び縦の長さがそれぞれ２００ｍｍの正方形の試片に切断した後、直径が１１．５ｃｍの置き台に試片を乗せて枠で固定した後、圧力を加える。
【００７５】
この時、水に触れる面はナノメンブレンであり、その裏面は強度補強用不織布になるように配置した。
【００７６】
水圧をかけながら水圧を徐々に増加させる。水圧を増加させながら外部シートの隙間に漏れる液滴（ｄｒｏｐ）中の３つ目の液滴が生じた時の圧力数値を測定する。
【００７７】
但し、水圧が５０００ｍｍＨ２Ｏに至るまで３つ目の液滴が観察されなければ、防水性には何らの問題もないと判断し、それ以上の測定をしない。
【００７８】
図６は、防水性を測定する状態を示す写真である。
【００７９】
５．実験結果（比較例）
【表１】
2019150572.tif 000003
【００８０】
上記の実験結果から確認できるように、本発明に使用されるナノメンブレンの厚さは、市販の生理用ナプキンの外部シートに比べて５．３％乃至２３．５％に過ぎず、坪量重量は３．０％乃至１２％の水準であり、空気透過度はなんと２万倍にいたる優れた効果を発揮することが確認された。
【００８１】
特に、防水性と共に空気透過度を実際に確認できる実験を図７のように実行した。
【００８２】
この図７の写真は、本発明の女性用の生理用ナプキンの完成品と市販の生理用ナプキンを使用して実験した実際の写真であることを明かしておく。
【００８３】
つまり、外部シートの上部に水を保持し下部から空気を吹き込む本発明の生理用ナプキンは、図７の写真から確認できるように、水が全く漏れることなく、下部における空気が外部シートを通過して上部に進行しながら気泡が発生していることが確認でき、残りの全ての生理用ナプキンは、気泡が生じなく、空気が全く通じないことが確認できた。
【００８４】
また、重量が６．０ｇ／ｍ２、幅１８．０μｍを超えると、防水性は相対的に増えるが、通気度が確実に低下して、着用時の不愉快感をもたらし、重さを感じることによる不便がある。
【００８５】
本出願に係る実験によると、重量が７．０ｇ／ｍ２であり、厚さ２０μｍのナノメンブレンの通気度は０．７ｃｆｍと観察されるため、重量が６．０ｇ／ｍ２、幅１８．０μｍのナノメンブレンの通気度が１．５ｃｆｍであることを考慮すると、臨界的意味のある数値範囲であることが確認できた。
【００８６】
また、重量が２．０ｇ／ｍ２、厚さ４．０μｍ未満の場合は、通気性は増えて爛れの改善及び着用感が増大すると観察されたが、実験開始後の約５秒以内で多数のドロップ（液滴）が発生することが確認でき、防水性は５００乃至１０００ｍｍＨ２Ｏ程度と確認された。
【００８７】
従って、ナノメンブレンの重量が２．０ｇ／ｍ２、厚さ４．０μｍ未満の場合は、生理用ナプキンの漏れが発生するため、製品としては使用できない程度であると判断される。
【００８８】
以上、本発明の女性用の生理用ナプキンを好ましい実施例を通じて説明したが、これは本発明の理解のためのものであり、発明の技術的範囲をこれに限定するものではない。
【００８９】
本発明が属する技術分野で本発明の技術的範囲から外れずに様々な変形や改造が可能なことは言うまでもない。
【符号の説明】
【００９０】
１００：内部シート
２００：外部シート
３００：吸収パッド
２１０：ナノメンブレン
２２０：強度補強用不織布
２３０：ホットメルト接着剤
【図１】
2019150572.tif 000004
【図２】
2019150572.tif 000005
【図３】
2019150572.tif 000006
【図４】
2019150572.tif 000007
【図５】
2019150572.tif 000008
【図６】
2019150572.tif 000009
【図７】
2019150572.tif 000010